НОВЫЙ СОРБЕНТ, СПОСОБ ЕГО ПОЛУЧЕНИЯ И ЕГО ПРИМЕНЕНИЕ

1. Сорбент анионов сурьмы, по существу, содержащий частицы или гранулы оксида циркония и характеризующийся коэффициентом распределения анионов сурьмы по меньшей мере 10000 мл/г.
2. Сорбент по п.1, отличающийся тем, что коэффициент распределения сурьмы составляет по меньшей мере 15000 мл/г, в частности по меньшей мере 50000 мл/г; подходящий коэффициент распределения сурьмы составляет по меньшей мере 100000 мл/г, предпочтительно 250000 мл/г, при рН в диапазоне от 2 до 10.
3. Сорбент по п.1, содержащий частицы со средним размером от 10 нм до 100 мкм, и для которого скорость потока составляет от 100 до 10000 объемов слоя в час.
4. Сорбент по п.1, содержащий гранулы со средним размером от 0,1 до 2 мм, и для которого скорость движения потока составляет от 10 до 50 объемов слоя в час.
5. Сорбент по любому из пп.1-4, полученный способом, включающим стадии:
- растворения соединения циркония в водной среде при рН ниже 1 с образованием раствора, содержащего цирконий;
- повышения рН раствора до значения по меньшей мере 2 путем добавления основания;
- осаждения осадка, содержащего оксид циркония;
- промывания осадка, содержащего оксид циркония; и
- выделения оксида циркония.
6. Сорбент по любому из пп.1-4, дополнительно содержащий ион легирующего металла, такого как сурьма, в частности Sb(III).
7. Сорбент по любому пп.1-4, по существу, содержащий частицы или гранулы аморфного оксида циркония.
8. Способ получения сорбента, содержащего оксид циркония, включающий стадии:
- растворения соединения циркония в водной среде при рН ниже 1 с образованием раствора, содержащего цирконий;
- повышения рН раствора до значения по меньшей мере 2 путем добавления основания;
- осаждения осадка, содержащего оксид циркония;
- промывания осадка, содержащего оксид циркония; и
- выделения оксида циркония.
9. Способ по п.8, отличающийся тем, что соединение циркония выбрано из галогенидов циркония и оксогалогенидов циркония, таких как хлорид циркония (IV), сульфат циркония (IV), карбонат циркония (IV), нитрат циркония (IV), оксинитрат циркония (IV), оксихлорит циркония (IV) или их смесей.
10. Способ по п.8 или 9, отличающийся тем, что соединение циркония растворяют в водном растворе кислоты, предпочтительно водном растворе минеральной или органической кислоты.
11. Способ по любому из пп.8 или 9, отличающийся тем, что рН раствора повышают до достижения значения в диапазоне от 2 до 10 путем добавления щелочи, выбранной из группы, включающей гидроксиды щелочных металлов, гидроксиды щелочноземельных металлов, аммиак и гидроксид аммония.
12. Способ по любому из пп.8 или 9, отличающийся тем, что осадок, содержащий оксид циркония, промывают водой или водным раствором до тех пор, пока граница между надосадочной жидкостью и осадком не становится четкой.
13. Способ по любому из пп.8 или 9, отличающийся тем, что к раствору, содержащему цирконий, добавляют легирующий агент, предпочтительно содержащий предшественник сурьмы, предпочтительно предшественник сурьмы (III).
14.Способ по любому из пп.8 или 9, отличающийся тем, что оксид циркония является аморфным.
15. Способ удаления радиоактивных или нерадиоактивных анионов сурьмы из водных растворов, в частности из жидких ядерных отходов, включающий стадии:
- приведения в контакт водного раствора, содержащего сурьму, с сорбентом, содержащим оксид циркония, с обеспечением связывания сурьмы оксидом циркония и с обеспечением водного раствора с пониженным содержанием сурьмы, и
- отделения указанного водного раствора от сорбента, содержащего оксид циркония,
при этом сорбент, содержащий оксид циркония, содержит частицы или гранулы оксида циркония, и характеризуется коэффициентом распределения радиоактивной сурьмы по меньшей мере 10000 мл/г.
16. Способ по п.15, включающий применение сорбента, содержащего оксид циркония, который легирован катионами трехвалентной сурьмы, для одновременного удаления из раствора технеция.
17. Способ по п.15, включающий применение сорбента по любому из пп.1-7 или полученного по любому из пп.8-14.
18. Способ по любому из пп.15-17, отличающийся тем, что стадию приведения в контакт осуществляют в сорбционной установке, содержащей сосуд, заполненный сорбентом.
19. Применение сорбента по любому из пп.1-7 для удаления сурьмы и, возможно, технеция, включая их оксо-анионные формы, из жидких ядерных отходов.
20. Сорбционная установка для удаления сурьмы и, возможно, технеция, включая их оксо-анионные формы, из жидких ядерных отходов, содержащая сосуд с соответствующим сорбентом, снабженный входными отверстиями для жидких отходов и выходными отверстиями для обработанных жидких отходов, при этом указанный сорбент, состоит, по существу, из частиц или гранул оксида циркония и имеет коэффициент распределения анионов сурьмы по меньшей мере 10000 мл/г.
21.Установка по п.20, отличающаяся тем, что сорбент расположен в корпусе ионообменной колонки.
22. Установка по п.20 или 21, отличающаяся тем, что сорбционная установка содержит сорбционный слой, образованный сорбционным материалом, который расположен в корпусе, содержащем средства ввода очищаемой жидкости и средства вывода обработанной жидкости, причем указанные средства ввода соединены с источником жидкости, содержащей сурьму.